(57)【要約】  本発明は、オキサチアジン及び／又はその誘導体、特に３−ベンゾ（ｂ）チエン−２−イル−５，６−ジヒドロ−１，４，２−オキサチアジン−４−オキシドを含有する有機ケイ素化合物を基礎とする架橋可能なコンパウンド及びこのコンパウンドの架橋により製造された成形体に関する。【特許請求の範囲】
【請求項１】
オキサチアジン及び／又はその誘導体並びに塩基性窒素を有する化合物を含有することを特徴とする、有機ケイ素化合物を基礎とする架橋可能なコンパウンド。
【請求項２】
縮合反応により架橋可能なコンパウンドであることを特徴とする、請求項１記載の架橋可能なコンパウンド。
【請求項３】
（Ａ）少なくとも２つの縮合可能な基を有する有機ケイ素化合物、
（Ｂ）オキサチアジン及び／又はその誘導体、
場合により
（Ｃ）架橋剤、及び
（Ｄ）塩基性窒素を有する化合物
を含有するコンパウンドであることを特徴とする、請求項１又は２記載の架橋可能なコンパウンド。
【請求項４】
有機ケイ素化合物（Ａ）が、式
Ｒａ（ＯＲ1）bＹcＳｉＯ(4-a-b-c)/2  （Ｉ）
［式中、Ｒは、同じか又は異なっていてよく、かつ酸素原子で中断されていてよい置換又は非置換の炭化水素基であり、
Ｒ1は、同じか又は異なっていてよく、かつ水素原子であるか又は酸素原子で中断されていてよい１価の置換又は非置換の炭化水素基であり、
Ｙは、同じか又は異なっていてよく、かつハロゲン原子、擬ハロゲン基、Ｓｉ−Ｎ−結合アミン基、アミド基、オキシム基及びアミノキシ基であり、
ａは、０、１、２又は３であり、
ｂは、０、１、２又は３であり、かつ
ｃは、０、１、２又は３であり、
但し、ａ＋ｂ＋ｃの合計は、４以下であり、かつ１分子当たり少なくとも２つの縮合可能な基（ＯＲ1）が存在する］の単位を含有する有機ケイ素化合物であることを特徴とする、請求項１から３までの何れか１項に記載の架橋可能なコンパウンド。
【請求項５】
成分（Ｂ）が、オキサチアジン及び／又は一般式（ＩＩＩ）
【化１】
2008533220.tif 000003
［式中、
Ｒ2は、芳香基であり、
Ｒ3は、水素原子であるか又は１価の置換又は非置換の炭化水素基であり、かつ
ｎは、０、１又は２である］のその誘導体であることを特徴とする、請求項１から４までの何れか１項に記載の架橋可能なコンパウンド。
【請求項６】
成分（Ｂ）が、３−ベンゾ（ｂ）チエン−２−イル−５，６−ジヒドロ−１，４，２−オキサチアジン−４−オキシドであることを特徴とする、請求項１から５までの何れか１項に記載の架橋可能なコンパウンド。
【請求項７】
成分（Ｂ）を、有機ケイ素化合物（Ａ）１００質量部に対して０．０１〜３質量部の量で含有することを特徴とする、請求項１から６までの何れか１項に記載の架橋可能なコンパウンド。
【請求項８】
成分（Ｄ）が、塩基性窒素の含有量が有機ケイ素化合物（Ａ）１００質量部に対して０．０１〜５質量部になるような量で使用されていることを特徴とする、請求項１から７までの何れか１項に記載の架橋可能なコンパウンド。
【請求項９】
（Ａ）式（Ｉ）の単位を含有する有機ケイ素化合物、
（Ｂ）オキサチアジン及び／又は式（ＩＩＩ）のその誘導体、
場合により
（Ｃ）式（Ｖ）の架橋剤、
（Ｄ）塩基性窒素を有する化合物、
場合により
（Ｅ）触媒、
場合により
（Ｆ）可塑剤、
場合により
（Ｇ）充填材、
場合により
（Ｈ）定着剤、及び
場合により
（Ｉ）添加剤
からのコンパウンドであることを特徴とする、請求項１から８までの何れか１項に記載の架橋可能なコンパウンド。
【請求項１０】
請求項１から９までの何れか１項に記載の架橋可能なコンパウンドの架橋により製造された成形体。
【発明の詳細な説明】
【技術分野】
【０００１】
本発明は、オキサチアジン及び／又はその誘導体、特に３−ベンゾ（ｂ）チエン−２−イル−５，６−ジヒドロ−１，４，２−オキサチアジン−４−オキシドを含有する有機ケイ素化合物を基礎とする架橋可能なコンパウンド、その製造方法並びにその使用に関する。
【０００２】
水の排除下で貯蔵可能な、水の進入の際に室温でエラストマーへと加硫される１成分シーリング材は公知である。この生成物は、大量に、例えば建設産業において使用される。特に、高い大気湿度を有する環境においては、例えば浴室、台所、更に例えば熱帯地域においても、シーリング材の表面上に容易に生物、例えばカビ又は藻類が繁茂する。これを防ぐために、シーリング材にこの繁茂を防ぐ殺カビ剤が添加される。
【０００３】
他方、上述の用途においては、プラスチック、例えばＰＶＣ又はアクリレートからの成分が頻繁に使用される。これらの成分上の十分な付着の達成のために、この使用されるシーリング材に、塩基性窒素を有する基を有する定着剤が添加される。これにより、もともと少ない使用可能な殺カビ剤の数が更に制限される。それというのも、しばしば使用される殺カビ剤Ｎ−オクチル−４−イソチアゾリン−３−オン及び４，５−ジクロロ−２−ｎ−オクチル−４−イソチアゾリン−３−オンは、塩基性窒素が同時に存在すると、シーリング材の顕著な変色をもたらすからである。更に、多くの殺カビ剤は塩基性窒素により分解されるので、これはもはや有効ではなくなる。
【０００４】
他の慣用の殺カビ剤、例えばメチルベンズイミダゾール−２−イルカルバメート（カルベンダジム）、１０，１０′−オキシ−ビスフェノキサルシン、２−（４−チアゾリル）−ベンズイミダゾール、ジヨードメチル−ｐ−トリルスルホン（Amical 例えばＥＰ３４８７７Ａを参照のこと）、トリアゾリル化合物、例えばテブコナゾール、これは銀含有ゼオライトとの組み合わせ（例えば、ＥＰ９３１８１１Ａ及びＥＰ６４０６６１Ａを参照のこと）で、及びベンゾチオフェン−２−シクロヘキシルカルボキサミド−Ｓ，Ｓ−ジオキシドは、同様に部分的に甚大な欠点、例えば毒性硫黄金属の含有、化学的不安定性、変色傾向、所定の地域又は市場における禁止、市販使用可能性の欠如又はコスト集中を有する。
【０００５】
本発明の対象は、オキサチアジン及び／又はその誘導体並びに塩基性窒素を有する化合物を含有することを特徴とする、有機ケイ素化合物を基礎とする架橋可能なコンパウンドである。
【０００６】
架橋可能なコンパウンドとは、好ましくは、縮合反応により架橋可能なコンパウンドである。
【０００７】
本発明の枠内において、「縮合反応」の表示は、場合により先行の加水分解工程をも包含されることが望ましい。
【０００８】
本発明の枠内において、「縮合可能な基」の表示は、場合により先行の加水分解工程を含む基とも理解されることが望ましい。
【０００９】
特に好ましくは、本発明にかかるコンパウンドは、
（Ａ）少なくとも２つの縮合可能な基を有する有機ケイ素化合物、
（Ｂ）オキサチアジン及び／又はその誘導体、
場合により
（Ｃ）架橋剤、及び
（Ｄ）塩基性窒素を含有する化合物
を含有するコンパウンドである。
【００１０】
架橋反応に関与する使用される有機ケイ素化合物が有する縮合可能な基は、任意の基、例えばヒドロキシ基、オキシマト基及びオルガニルオキシ基、特にアルコキシ基、例えばエトキシ基、アルコキシエトキシ基及びメトキシ基であってよい。
【００１１】
本発明により使用される有機ケイ素化合物（Ａ）は、これまでにも縮合反応により架橋可能なコンパウンド中で使用されている、少なくとも２つの縮合可能な基を有する全ての有機ケイ素化合物であってよい。この場合、この化合物は、純粋なシロキサン、すなわち、≡Ｓｉ−Ｏ−Ｓｉ≡構造であっても、シルカルバン（Silcarbane）、すなわち、≡Ｓｉ−Ｒ″−Ｓｉ≡構造であってもよく、その際、Ｒ″は二価の置換もしくは非置換の又はヘテロ原子により中断された炭化水素基、又は任意の有機ケイ素基を有するコポリマーである。
【００１２】
好ましくは、本発明により使用される有機ケイ素化合物（Ａ）は、式
Ｒa（ＯＲ1）bＹcＳｉＯ(4-a-b-c)/2  （Ｉ）
［式中、Ｒは、同じか又は異なっていてよく、かつ酸素原子で中断されていてよい置換又は非置換の炭化水素基であり、
Ｒ1は、同じか又は異なっていてよく、かつ水素原子、又は酸素原子で中断されていてよい置換又は非置換の１価の炭化水素基であり、
Ｙは、同じか又は異なっていてよく、かつハロゲン原子、擬ハロゲン基、Ｓｉ−Ｎ結合アミン基、アミド基、オキシム基及びアミノキシ基であり、
ａは、０、１、２又は３であり、好ましくは１又は２であり、
ｂは、０、１、２又は３であり、好ましくは０、１又は２であり、特に好ましくは０であり、かつ
ｃは、０、１、２又は３であり、好ましくは０又は１であり、特に好ましくは０であり、
但し、ａ＋ｂ＋ｃの合計が４以下であり、かつ１分子当たり少なくとも２つの縮合可能な基（ＯＲ1）が存在する］の単位を含有する有機ケイ素化合物である。
【００１３】
好ましくは、ａ＋ｂ＋ｃの合計は、３以下である。
【００１４】
好ましくは、基Ｒは、１〜１８個の炭素原子を有する１価の炭化水素基であり、これは場合によりハロゲン原子、アミノ基、エーテル基、エステル基、エポキシ基、メルカプト基、シアノ基又は（ポリ）−グリコール基により置換されており、その際、この最後の基は、オキシエチレン単位及び／又はオキシプロピレン単位から構成されており、特に好ましくは、１〜１２個の炭素原子を有するアルキル基であり、特に、メチル基である。しかし、基Ｒは、例えば２つのシリル基に相互に結合している２価の基であってもよい。
【００１５】
基Ｒの例は、アルキル基、例えばメチル基、エチル基、ｎ−プロピル基、イソプロピル基、１−ｎ−ブチル基、２−ｎ−ブチル基、イソブチル基、ｔ−ブチル基、ｎ−ペンチル基、イソペンチル基、ネオペンチル基、ｔ−ペンチル基；ヘキシル基、例えばｎ−ヘキシル基；ヘプチル基、例えばｎ−ヘプチル基；オクチル基、例えばｎ−オクチル基及びイソオクチル基、例えば２，２，４−トリメチルペンチル基；ノニル基、例えばｎ−ノニル基；デシル基、例えばｎ−デシル基；ドデシル基、例えばｎ−ドデシル基；オクタデシル基；例えばｎ−オクタデシル基；シクロアルキル基、例えばシクロペンチル基、シクロヘキシル基、シクロヘプチル基及びメチルシクロヘキシル基；アルケニル基、例えばビニル基、１−プロペニル基及び２−プロペニル基；アリール基、例えばフェニル基、ナフチル基、アントリル基及びフェナントリル基；アルカリール基、例えばｏ−、ｍ−、ｐ−トリル基；キシリル基及びエチルフェニル基；及びアラルキル基、例えばベンジル基、α−及びβ−フェニルエチル基である。
【００１６】
置換された基Ｒの例は、メトキシエチル基、エトキシエチル基及びエトキシエトキシエチル基である。
【００１７】
２価の基Ｒの例は、ポリイソブチレンジイル基及びプロパンジイル末端ポリプロピレングリコール基である。
【００１８】
基Ｒ1の例は、Ｒについて挙げた１価の基である。
【００１９】
好ましくは、基Ｒ1は水素原子、又は１〜１２個の炭素原子を有するアルキル基であり、特に好ましくは水素原子、メチル基又はエチル基であり、特に水素原子である。
【００２０】
基Ｙの例は、ジメチルアミノ基、シクロヘキシルアミノ基及びメチレンエチルケトキシモ基である。
【００２１】
特に好ましくは、本発明により使用される有機ケイ素化合物（Ａ）は、式
（ＯＲ1）3-fＲfＳｉ−（ＳｉＲ2−Ｏ）e−ＳｉＲf（ＯＲ1）3-f  （ＩＩ）
［式中、Ｒ及びＲ1は、上述の意味を有し、
ｅは、３０〜３０００であり、かつ
ｆは、１又は２である］の有機ケイ素化合物である。
【００２２】
好ましくは、Ｒ1が水素原子の意味を有する場合には、ｆは２であり、かつＲ1が水素原子とは異なる意味を有する場合には、ｆは１である。
【００２３】
有機ケイ素化合物（Ａ）の例は、
（ＭｅＯ）2ＭｅＳｉＯ［ＳｉＭｅ2Ｏ］200-2000ＳｉＭｅ（ＯＭｅ）2、
（ＨＯ）Ｍｅ2ＳｉＯ［ＳｉＭｅ2Ｏ］200-2000ＳｉＭｅ2（ＯＨ）、
（ＥｔＯ）2ＭｅＳｉＯ［ＳｉＭｅ2Ｏ］200-2000ＳｉＭｅ（ＯＥｔ）2、
（ＨＯ）ＭｅＶｉＳｉＯ［ＳｉＭｅ2Ｏ］200-2000ＳｉＭｅＶｉ（ＯＨ）、
（ＭｅＯ）2ＶｉＳｉＯ［ＳｉＭｅ2Ｏ］200-2000ＳｉＶｉ（ＯＭｅ）2、及び
（ＥｔＯ）2ＶｉＳｉＯ［ＳｉＭｅ2Ｏ］200-2000ＳｉＶｉ（ＯＥｔ）2であり、その式中、Ｍｅはメチル基であり、Ｅｔはエチル基であり、Ｖｉはビニル基である。
【００２４】
本発明により使用される有機ケイ素化合物（Ａ）は、２５℃でそれぞれ、好ましくは１００〜１０6ｍＰａ・ｓ、特に好ましくは１０3〜３５００００ｍＰａ・ｓの粘度を有する。
【００２５】
有機ケイ素化合物（Ａ）は、市販の製品であるか又は、ケイ素化学において慣用の方法により製造することができる。
【００２６】
本発明により使用される成分（Ｂ）は、好ましくは、オキサチアジン及び／又は一般式（ＩＩＩ）
【化１】
2008533220.tif 000002
［式中、
Ｒ2は、芳香基であり、
Ｒ3は、水素原子であるか又は１価の置換又は非置換の炭化水素基であり、かつ
ｎは、０、１又は２である］のその誘導体である。
【００２７】
基Ｒ2の例は、フェニル−、ナフチル−、ピリジニル−、チエニル−、フラニル−、及びベンゾ（ｂ）チエン−２−イル基であり、これらは置換又は非置換であってよい。
【００２８】
好ましくは、基Ｒ2は、ベンゾ（ｂ）チエン−２−イル−、４−クロロフェニル−又は２−チエニル基である。
【００２９】
基Ｒ3の例は、水素原子、１〜４個の炭素原子を有する炭化水素基並びにベンジル基であり、水素原子が好ましい。
【００３０】
本発明により使用されるオキサチアジン及び／又はその誘導体の例は、３−ベンゾ（ｂ）チエン−２−イル−５，６−ジヒドロ−１，４，２−オキサチアジン−４−オキシド、３−（４−クロロフェニル）−５，６−ジヒドロ−１，４，２−オキサチアジン−４，４−ジオキシド及び５，６−ジヒドロ−３−（２−チエニル）−１，４，２−オキサチアジン−４−オキシドであり、３−ベンゾ（ｂ）チエン−２−イル−５，６−ジヒドロ−１，４，２−オキサチアジン−４−オキシドが特に好ましい。
【００３１】
オキサチアジン及び／又はその誘導体（Ｂ）は市販の製品であるか、もしくは有機化学分野で一般に行われる方法により製造することができる。このために、例えば、３−ベンゾ（ｂ）チエン−２−イル−５，６−ジヒドロ−１，４，２−オキサチアジン−４−オキシドが記載されているＥＰ−Ａ７１５４９５が指摘される。
【００３２】
本発明にかかるコンパウンドは、成分（Ｂ）を、有機ケイ素化合物（Ａ）１００質量部に対してそれぞれ好ましくは０．０１〜３質量部、特に好ましくは０．１〜１質量部、とりわけ０．２〜０．４質量部の量で含有する。
【００３３】
本発明にかかるコンパウンド中で使用されてよい架橋剤（Ｃ）は、少なくとも３つの縮合可能な残基を有する任意の、これまでに公知の架橋剤であってよく、例えば少なくとも３つのオルガニルオキシ基を有するシラン又はシロキサンである。
【００３４】
本発明にかかるコンパウンド中に場合により使用される架橋剤（Ｃ）は、好ましくは、式
（Ｒ5Ｏ）dＺgＳｉＲ4(4-d-g)  （Ｖ）
［式中、Ｒ4は、同じか又は異なっていてよく、かつ酸素原子で中断されていてよい１価の置換又は非置換の炭化水素であり、
Ｒ5は、同じか又は異なっていてよく、かつＲ1について上述した意味を有し、
Ｚは、同じか又は異なっていてよく、かつＹについて挙げた意味を有し、
ｄは、０、１、２、３又は４であり、好ましくは２又は３であり、特に好ましくは３であり、かつ
ｇは、０、１、２、３又は４であり、好ましくは０又は３であり、特に好ましくは０であり、
但し、ｄ＋ｇの合計は３又は４である］の有機ケイ素化合物並びにその部分加水分解物である。
【００３５】
この場合、部分加水分解物は、部分同加水分解物（Teilhomohydrolysate）、すなわち、式（Ｖ）の有機ケイ素化合物の１種類の部分加水分解物であってよく、並びに部分共加水分解物（Teilcohydrolysate）、すなわち、式（Ｖ）の有機ケイ素化合物の少なくとも２種の異なる種類の部分加水分解物であってよい。
【００３６】
本発明にかかるコンパウンド中で使用されてよい架橋剤（Ｃ）が、式（ＩＶ）の有機ケイ素化合物の部分加水分解物である場合には、６個までのケイ素原子を有するものが有利である。
【００３７】
基Ｒ5の例は、基Ｒ1について上述した例である。好ましくは、基Ｒ6は、水素原子及びアルキル基であり、特に好ましくは水素原子及び１〜４個の炭素原子を有するアルキル基であり、特に水素原子、メチル基及びエチル基である。
【００３８】
基Ｒ4の例は、基Ｒについて上述した１価の例であり、その際、１〜１２個の炭素原子を有する炭化水素基が好ましく、メチル基及びビニル基が特に好ましい。
【００３９】
Ｚの例は、Ｙについて挙げた例であり、その際、メチルエチルケトキシモ基が好ましい。
【００４０】
特に好ましくは、本発明にかかるコンパウンド中に場合により使用される架橋剤（Ｃ）は、テトラメトキシシラン、テトラエトキシシラン、テトラプロポキシシラン、テトラブトキシシラン、メチルトリメトキシシラン、メチルトリエトキシシラン、ビニルトリメトキシシラン、ビニルトリエトキシシラン、フェニルトリメトキシシラン、フェニルトリエトキシシラン、３−シアノプロピルトリメトキシシラン、３−シアノプロピルトリエトキシシラン、３−（グリシドキシ）プロピルトリエトキシシラン、１，２−ビス−（トリメトキシシリル）エタン、１，２−ビス（トリエトキシシリル）エタン、メチルトリス（メチルエチルケトキシモ）シラン、ビニルトリス（メチルエチルケトキシモ）シラン、テトラキス−（メチルエチルケトキシモ）シラン並びに挙げられた有機ケイ素化合物の部分加水分解物、例えばヘキサエトキシジシロキサンである。
【００４１】
本発明にかかるコンパウンド中に場合により使用される架橋剤（Ｃ）は、市販の製品であるか、又は、ケイ素化学において公知の方法により製造することができる。
【００４２】
本発明にかかるコンパウンドが架橋剤（Ｃ）を含有する場合には、有機ケイ素化合物（Ａ）１００質量部に対してそれぞれ、好ましくは０．０１〜２０質量部、特に好ましくは０．５〜１０質量部、特に１．０〜５．０質量部の量である。
【００４３】
本発明にかかるコンパウンド中に使用される塩基性窒素を有する化合物（Ｄ）は、好ましくは、式
ＮＲ63  （ＶＩ）
［式中、Ｒ6は、同じか又は異なっていてよく、かつ水素原子又は炭化水素基であり、該基は場合によりヒドロキシ基、ハロゲン原子、アミノ基、エーテル基、エステル基、エポキシ基、メルカプト基、シアノ基又は（ポリ）グリコール基で置換されており、その際、最後の基はオキシエチレン単位及び／又はオキシプロピレン単位から構成されており、
但し、式（ＶＩ）中においては多くとも２つのＲ6が水素原子の意味を有する］の化合物、
脂肪族環式アミン、例えばピペリジン及びモルホリン、
並びに式
Ｒ7kＡlＳｉ（ＯＲ8）mＯ(4-k-l-m)/2  （ＶＩＩ）
［式中、Ｒ7は、同じか又は異なっていてよく、かつ１価のＳｉＣ結合した、塩基性窒素を有さない有機基であり、
Ｒ8は、同じか又は異なっていてよく、かつ基Ｒ1について挙げた意味を有し、
Ａは、同じか又は異なっていてよく、かつ１価のＳｉＣ結合した、塩基性窒素を有する基であり、
ｋは、０、１、２又は３であり、
ｌは、０、１、２、３又は４であり、かつ
ｍは、０、１、２又は３であり、
但し、ｋ＋ｌ＋ｍの合計は４以下であり、かつ１分子当たり少なくとも１個の基Ａが存在する］の単位からの少なくとも１個の塩基性窒素を有する有機基を有する有機ケイ素化合物からなる群から選択された化合物である。
【００４４】
基Ｒ6及びＲ7の例は、それぞれ互いに無関係に、Ｒについて挙げた、置換又は非置換の炭化水素基の例である。
【００４５】
置換又は非置換の炭化水素基Ｒ6は、好ましくは、１〜１８個の炭素原子を有する炭化水素基である。
【００４６】
基Ｒ7は、好ましくは、１〜１８個の炭素原子を有する炭化水素基であり、その際、メチル基、エチル基及びｎ−プロピル基が特に好ましく、特にメチル基である。
【００４７】
基Ｒ8の例は、基Ｒ1について挙げた例である。
【００４８】
好ましくは基Ｒ8は、水素原子、メチル基及びエチル基である。
【００４９】
基Ａの例は、式Ｈ2ＮＣＨ2−、Ｈ2Ｎ（ＣＨ2）2−、Ｈ2Ｎ（ＣＨ2）3−、Ｈ2Ｎ（ＣＨ2）2ＮＨ（ＣＨ2）2−、Ｈ2Ｎ（ＣＨ2）2ＮＨ（ＣＨ2）3−、Ｈ2Ｎ（ＣＨ2）2ＮＨ（ＣＨ2）2ＮＨ（ＣＨ2）3−、Ｈ3ＣＮＨ（ＣＨ2）3−、Ｃ2Ｈ5ＮＨ（ＣＨ2）3−、Ｈ3ＣＮＨ（ＣＨ2）2−、Ｃ2Ｈ5ＮＨ（ＣＨ2）2−、Ｈ2Ｎ（ＣＨ2）4−、Ｈ2Ｎ（ＣＨ2）5−、Ｈ（ＮＨＣＨ2ＣＨ2）3−、Ｃ4Ｈ9ＮＨ（ＣＨ2）2ＮＨ（ＣＨ2）2−、シクロ−Ｃ6Ｈ11ＮＨ（ＣＨ2）3−、シクロ−Ｃ6Ｈ11ＮＨ（ＣＨ2）2−、（ＣＨ3）2Ｎ（ＣＨ2）3−、（ＣＨ3）2Ｎ（ＣＨ2）2−、（Ｃ2Ｈ5）2Ｎ（ＣＨ2）3−及び（Ｃ2Ｈ5）2Ｎ（ＣＨ2）2−の基である。
【００５０】
好ましくは、Ａは、Ｈ2Ｎ（ＣＨ2）3−、Ｈ2Ｎ（ＣＨ2）2ＮＨ（ＣＨ2）3−、Ｈ3ＣＮＨ（ＣＨ2）3−、Ｃ2Ｈ5ＮＨ（ＣＨ2）3−及びシクロ−Ｃ6Ｈ11ＮＨ（ＣＨ2）3−基であり、その際、Ｈ2Ｎ（ＣＨ2）2ＮＨ（ＣＨ2）3−及びシクロ−Ｃ6Ｈ11ＮＨ（ＣＨ2）3−基が特に好ましい。
【００５１】
式（ＶＩＩ）の単位からの有機ケイ素化合物がシランである場合には、ｋは好ましくは０、１又は２であり、特に好ましくは０又は１であり、ｌは好ましくは１又は２であり、特に好ましくは１であり、かつｍは好ましくは１、２又は３であり、特に好ましくは２又は３であり、但し、ｋ＋ｌ＋ｍの合計は４である。
【００５２】
本発明により場合により使用される式（ＶＩＩ）のシランの例は、Ｈ2Ｎ（ＣＨ2）3−Ｓｉ（ＯＣＨ3）3、Ｈ2Ｎ（ＣＨ2）3−Ｓｉ（ＯＣ2Ｈ5）3、Ｈ2Ｎ（ＣＨ2）3−Ｓｉ（ＯＣＨ3）2ＣＨ3、Ｈ2Ｎ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＨ）3、Ｈ2Ｎ（ＣＨ2）2ＮＨ（ＣＨ2）3−Ｓｉ（ＯＨ）2ＣＨ3、
Ｈ2Ｎ（ＣＨ2）2ＮＨ（ＣＨ2）2ＮＨ（ＣＨ2）3−Ｓｉ（ＯＣＨ3）3、
Ｈ2Ｎ（ＣＨ2）2ＮＨ（ＣＨ2）2ＮＨ（ＣＨ2）3−Ｓｉ（ＯＣ2Ｈ5）3、
シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣ2Ｈ5）3、
シクロ−Ｃ6Ｈ11ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣ2Ｈ5）2ＣＨ3、
シクロ−Ｃ6Ｈ11ＮＨ（ＣＨ2）3−Ｓｉ（ＯＨ）3、シクロ−Ｃ6Ｈ11ＮＨ（ＣＨ2）3−Ｓｉ（ＯＨ2）ＣＨ3、
ＨＮ（（ＣＨ2）3−Ｓｉ（ＯＣＨ3）3）2及びＨＮ（（ＣＨ2）3−Ｓｉ（ＯＣ2Ｈ5）3）2並びにこれらの部分加水分解物であり、その際、Ｈ2Ｎ（ＣＨ2）2ＮＨ（ＣＨ2）3−Ｓｉ（ＯＣＨ3）3、
Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、
Ｈ2Ｎ（ＣＨ2）2ＮＨ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＨ）3、
Ｈ2Ｎ（ＣＨ2）2ＮＨ（ＣＨ2）3−Ｓｉ（ＯＨ）2ＣＨ3、シクロ−Ｃ6Ｈ11ＮＨ（ＣＨ2）3−Ｓｉ（ＯＣＨ3）3、
シクロ−Ｃ6Ｈ11ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）2ＣＨ3、
シクロ−Ｃ6Ｈ11ＮＨ（ＣＨ2）3−Ｓｉ（ＯＣ2Ｈ5）2ＣＨ3、シクロ−Ｃ6Ｈ11ＮＨ（ＣＨ2）3−Ｓｉ（ＯＨ）3並びに
シクロ−Ｃ6Ｈ11ＮＨ（ＣＨ2）3−Ｓｉ（ＯＨ2）ＣＨ3が好ましく、
Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣＨ3）2ＣＨ3、
シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣＨ3）2ＣＨ3、
Ｈ2Ｎ（ＣＨ2）2ＮＨ（ＣＨ2）3−Ｓｉ（ＯＨ）3及びＨ2Ｎ（ＣＨ2）2ＮＨ（ＣＨ2）3−Ｓｉ（ＯＨ）2ＣＨ3並びにそれぞれこれらの部分加水分解物が特に好ましい。
【００５３】
式（ＶＩＩ）の単位からの有機ケイ素化合物がオルガノポリシロキサンである場合には、ｋの平均値は好ましくは０．５〜２．５であり、特に好ましくは１．４〜２．０であり、ｌの平均値は好ましくは０．０１〜１．０であり、特に好ましくは０．０１〜０．６であり、かつｍの平均値は０〜２．０であり、特に好ましくは０〜０．２であり、但し、ｋ、ｌ及びｍの合計は３以下である。
【００５４】
本発明により使用可能な式（ＶＩＩ）の単位からのオルガノポリシロキサンは、２５℃で、好ましくは５〜１０5ｍＰａｓ、特に好ましくは１０〜１０4ｍＰａｓの粘度を有する。
【００５５】
本発明により使用可能な式（ＶＩＩ）の単位からのオルガノポリシロキサンの例は、
Ｈ2Ｎ（ＣＨ2）3−Ｓｉ（ＯＣＨ3）2−Ｏ−Ｓｉ（ＣＨ3）（ＯＣＨ3）2、
Ｈ2Ｎ（ＣＨ2）3−Ｓｉ（ＯＣ2Ｈ5）2−Ｏ−Ｓｉ（ＣＨ3）（ＯＣＨ3）2、
Ｈ2Ｎ（ＣＨ2）3−Ｓｉ（ＯＣ2Ｈ5）2−Ｏ−Ｓｉ（ＣＨ3）（ＯＣ2Ｈ5）2、
Ｈ2Ｎ（ＣＨ2）3−Ｓｉ（ＯＣＨ3）（ＣＨ3）−Ｏ−Ｓｉ（ＣＨ3）（ＯＣＨ3）2、
Ｈ2Ｎ（ＣＨ2）3−Ｓｉ（ＯＣＨ3）（ＣＨ3）−Ｏ−Ｓｉ（ＯＣＨ3）3、
Ｈ2Ｎ（ＣＨ2）3−Ｓｉ（ＯＣ2Ｈ5）（ＣＨ3）−Ｏ−Ｓｉ（ＯＣＨ3）3、
Ｈ2Ｎ（ＣＨ2）2ＮＨ（ＣＨ2）3−Ｓｉ（ＯＣＨ3）2−Ｏ−Ｓｉ（ＣＨ3）（ＯＣＨ3）2、
Ｈ2Ｎ（ＣＨ2）2ＮＨ（ＣＨ2）3−Ｓｉ（ＯＣ2Ｈ5）2−Ｏ−Ｓｉ（ＣＨ3）（ＯＣＨ3）2、
Ｈ2Ｎ（ＣＨ2）2ＮＨ（ＣＨ2）3−Ｓｉ（ＯＣ2Ｈ5）2−Ｏ−Ｓｉ（ＣＨ3）（ＯＣ2Ｈ5）2、
Ｈ2Ｎ（ＣＨ2）2ＮＨ（ＣＨ2）3−Ｓｉ（ＯＣＨ3）（ＣＨ3）−Ｏ−Ｓｉ（ＣＨ3）（ＯＣＨ3）2、
Ｈ2Ｎ（ＣＨ2）2ＮＨ（ＣＨ2）3−Ｓｉ（ＯＣＨ3）（ＣＨ3）−Ｏ−Ｓｉ（ＯＣＨ3）3、
Ｈ2Ｎ（ＣＨ2）2ＮＨ（ＣＨ2）3−Ｓｉ（ＯＣ2Ｈ5）（ＣＨ3）−Ｏ−Ｓｉ（ＯＣＨ3）3、
シクロ−Ｃ6Ｈ11ＮＨ（ＣＨ2）3−Ｓｉ（ＯＣＨ3）2−Ｏ−Ｓｉ（ＣＨ3）（ＯＣＨ3）2、
シクロ−Ｃ6Ｈ11ＮＨ（ＣＨ2）3−Ｓｉ（ＯＣ2Ｈ5）2−Ｏ−Ｓｉ（ＣＨ3）（ＯＣＨ3）2、
シクロ−Ｃ6Ｈ11ＮＨ（ＣＨ2）3−Ｓｉ（ＯＣ2Ｈ5）2−Ｏ−Ｓｉ（ＣＨ3）（ＯＣ2Ｈ5）2、
シクロ−Ｃ6Ｈ11ＮＨ（ＣＨ2）3−Ｓｉ（ＯＣＨ3）（ＣＨ3）−Ｏ−Ｓｉ（ＣＨ3）（ＯＣＨ3）2、
シクロ−Ｃ6Ｈ11ＮＨ（ＣＨ2）3−Ｓｉ（ＯＣＨ3）（ＣＨ3）−Ｏ−Ｓｉ（ＯＣＨ3）3、及び
シクロ−Ｃ6Ｈ11ＮＨ（ＣＨ2）3−Ｓｉ（ＯＣ2Ｈ5）（ＣＨ3）−Ｏ−Ｓｉ（ＯＣＨ3）3、
Ｈ2Ｎ（ＣＨ2）3−Ｓｉ（ＯＣＨ3）2−（Ｏ−Ｓｉ（ＣＨ3）2）1-100−Ｏ−Ｓｉ（ＯＣＨ3）2−（ＣＨ2）3ＮＨ2、
Ｈ2Ｎ（ＣＨ2）2ＮＨ（ＣＨ2）3−Ｓｉ（ＯＣＨ3）2−（Ｏ−Ｓｉ（ＣＨ3）2）1-100−（Ｏ−Ｓｉ（ＯＣＨ3）2−（ＣＨ2）3ＮＨ（ＣＨ2）2ＮＨ2、及び
シクロ−Ｃ6Ｈ11ＮＨ（ＣＨ2）3−Ｓｉ（ＯＣＨ3）2−（Ｏ−Ｓｉ（ＣＨ3）2）1-100−Ｏ−Ｓｉ（ＯＣＨ3）2−（ＣＨ2）3ＮＨシクロ−Ｃ6Ｈ11並びにこれらの加水分解物であり、
Ｈ2Ｎ（ＣＨ2）3−Ｓｉ（ＯＣ2Ｈ5）2−Ｏ−Ｓｉ（ＣＨ3）（ＯＣ2Ｈ5）2が特に好ましい。
【００５６】
式（ＶＩＩ）の単位からの有機ケイ素化合物は、市販製品であるかもしくはケイ素化学において通常の方法により製造することができる。
【００５７】
式（ＶＩ）のアミンの例は、シクロヘキシルアミン、トリエチルアミン、トリオクチルアミン、ブチルアミン、ドデシルアミン、ジエチル−ｎ−プロピルアミン、シクロヘキシルメチルアミン、２−アミノエタノール、２−アミノ−ｎ−プロパノール、２−アミノ−２−メチル−１−プロパノール、２−ジメチルアミノ−２−メチル−１−プロパノール、Ｎ，Ｎ−ジエチルエタノールアミン、エチレンジアミン、ヤシ油アミン、ヤシ油メチルアミン、Ｎ，Ｎ−ジメチルエタノールアミン及びアニリンである。
【００５８】
成分（Ｄ）は、好ましくは、式（ＶＩＩ）の単位からの有機ケイ素化合物である。
【００５９】
本発明にかかる組成物を製造するために、成分（Ｄ）を、好ましくは、塩基性窒素の含有量が、有機ケイ素化合物（Ａ）１００質量部に対してそれぞれ好ましくは０．０１〜５質量部、特に好ましくは０．０１〜１質量部、特に０．０４〜０．５質量部になるような量で使用する。
【００６０】
上述の成分（Ａ）、（Ｂ）、（Ｃ）及び（Ｄ）の他に、本発明にかかるコンパウンドは、これまでにも縮合反応により架橋可能なコンパウンド中に使用されてきた目下全ての更なる物質、例えば触媒（Ｅ）、可塑剤（Ｆ）、充填材（Ｇ）、定着剤（Ｈ）及び添加剤（Ｉ）を含有してよい。
【００６１】
触媒（Ｅ）の例は、これまでにも縮合反応により架橋可能なコンパウンド中に使用されてきた全ての触媒である。触媒（Ｅ）の例は、チタン化合物及び有機スズ化合物、例えばジ−ｎ−ブチルスジラウレート及びジ−ｎ−ブチルスズジアセテート、ジ−ｎ−ブチルスズオキシド、ジオクチルスズジアセテート、ジオクチルスズジラウレート、ジオクチルスズオキシド並びに、これらの化合物とアルコキシシラン、例えばテトラエトキシシランとの反応生成物であり、その際、テトラエチルシリケート加水分解物中のジ−ｎ−ブチルスズジアセテート及びジブチルスズオキシドが好ましく、テトラエチルシリケート加水分解物中のジ−ｎ−ブチルスズオキシドが特に好ましい。
【００６２】
本発明にかかるコンパウンドが触媒（Ｅ）を含有する場合には、その量は、成分（Ａ）１００質量部に対してそれぞれ好ましくは０．０１〜３質量部、特に好ましくは０．０５〜２質量部の量である。
【００６３】
可塑剤（Ｆ）の例は、特に２５℃で５０〜１０００ｍＰａｓの範囲内の粘度を有する室温で液体の、トリメチルシロキシ基で末端ブロックされたジメチルポリシロキサン、並びに高沸点炭化水素、例えばナフテン単位及びパラフィン単位からなるパラフィン油又は鉱油である。
【００６４】
本発明にかかるコンパウンドは、可塑剤（Ｆ）を、オルガノポリシロキサン（Ａ）１００質量部に対してそれぞれ好ましくは０〜３００質量部、特に好ましくは１０〜２００質量部、特に２０〜１００質量部の量で含有する。
【００６５】
充填材（Ｇ）の例は、非強化充填材、すなわち、５０ｍ2／ｇまでのＢＥＴ表面積を有する充填材、例えば石英、珪藻土、ケイ酸カルシウム、ケイ酸ジルコニウム、ゼオライト、金属酸化物粉末、例えば酸化アルミニウム、酸化チタン、酸化鉄又は酸化亜鉛もしくはこれらの混合酸化物、硫酸バリウム、炭酸カルシウム、石膏、窒化ケイ素、炭化ケイ素、窒化ホウ素、ガラス粉末及びプラスチック粉末、例えばポリアクリロニトリル粉末；強化充填材、すなわち５０ｍ2／ｇを上回るＢＥＴ表面積を有する充填材、例えば熱分解により製造されたシリカ、沈降シリカ、沈降白亜、カーボンブラック、例えばファーネスカーボンブラック及びアセチレンカーボンブラック、及びより大きいＢＥＴ表面積のケイ素−アルミニウム混合酸化物；繊維状充填材、例えばアスベスト並びにプラスチック繊維である。挙げられた充填材は疎水化されていてよく、例えばオルガノシランもしくはオルガノシロキサンを用いた処理により、又はステアリン酸を用いた処理により、又はヒドロキシル基のアルコキシ基へのエーテル化により、疎水化されていてよい。充填材（Ｇ）を使用する場合には、これは好ましくは親水性のヒュームドシリカ及び沈降炭酸カルシウム又は粉砕炭酸カルシウムである。
【００６６】
本発明にかかるコンパウンドは、充填材（Ｇ）を、オルガノポリシロキサン（Ａ）１００質量部に対してそれぞれ好ましくは０〜３００質量部、特に好ましくは１〜２００質量部、特に５〜２００質量部の量で含有する。
【００６７】
本発明にかかるコンパウンド中で使用される定着剤（Ｈ）の例は、官能基を有するシラン及びオルガノポリシロキサンであり、例えばグリシドキシプロピル基又はメタクリルオキシプロピル基を有するシラン及びオルガノポリシロキサン並びにテトラアルコキシシランである。しかしながら、他の成分、例えばシロキサン（Ａ）又は架橋剤（Ｃ）又はアミン（Ｄ）が、挙げられた官能基を既に有する場合には、定着剤の添加を省略してよい。
【００６８】
本発明にかかるコンパウンドは、定着剤（Ｈ）を、オルガノポリシロキサン（Ａ）１００質量部に対してそれぞれ好ましくは０〜５０質量部、特に好ましくは１〜２０質量部、特に１〜１０質量部の量で含有する。
【００６９】
添加剤（Ｉ）の例は、顔料、着色剤、香料、酸化阻害剤、電気特性に作用する物質、例えば導電性カーボンブラック、難燃剤、光保護剤、スキンニング時間の延長剤、例えばＳｉＣ結合メルカプトアルキル基を有するシラン、気泡生成剤、例えばジアゾカルボンアミド、熱安定剤、捕捉剤、例えばＳｉＮ含有シラザン又はシリルアミド、共触媒、例えばルイス酸及びブレンステッド酸、例えばスルホン酸、リン酸、リン酸エステル、ホスホン酸及びホスホン酸エステル、及びチキソトロープ剤、例えばリン酸エステル又はポリグリコール、及び有機溶剤、例えばアルキル芳香族化合物である。
【００７０】
本発明にかかるコンパウンドは、添加剤（Ｉ）を、オルガノポリシロキサン（Ａ）１００質量部に対してそれぞれ好ましくは０〜１００質量部、特に好ましくは０〜３０質量部、特に０〜１０質量部の量で含有する。
【００７１】
特に好ましくは、本発明にかかるコンパウンドは、
（Ａ）式（Ｉ）の単位を含有する有機ケイ素化合物、
（Ｂ）オキサチアジン及び／又は式（ＩＩＩ）のその誘導体、
場合により
（Ｃ）式（Ｖ）の架橋剤、
（Ｄ）塩基性窒素を有する化合物、
場合により
（Ｅ）触媒、
場合により
（Ｆ）可塑剤、
場合により
（Ｇ）充填材、
場合により
（Ｈ）定着剤、及び
場合により
（Ｉ）添加剤
からのコンパウンドである。
【００７２】
本発明にかかるコンパウンドは、好ましくは、粘性ないしペースト状のコンパウンドである。
【００７３】
本発明にかかるコンパウンドは、湿らせた広域指示薬（例えば、ｐＨ１〜１４の測定範囲を有するMerck社（ドイツ）の広域指示薬）と接触させた場合、好ましくは７〜１２、特に好ましくは９〜１１のｐＨ値を有する。
【００７４】
本発明にかかるコンパウンドの調製のために、全ての成分は相互に任意の順番で混合してよい。この混合は、室温及び周囲大気の圧力、すなわち約９００〜１１００ｈＰａで実施してよい。所望により、この混合を、より高めた温度で行ってもよく、例えば３５〜１３５℃の範囲内の温度で行ってもよい。更に、暫時又は常時、減圧下で、例えば３０〜５００ｈＰａの絶対圧で混合して揮発性化合物又は空気を除去することも可能である。
【００７５】
本発明にかかるコンパウンドの個々の成分は、それぞれ、この成分の１種類でもよく、この成分の少なくとも２種の異なる種類からの混合物であってもよい。
【００７６】
本発明にかかるコンパウンドの架橋のためには、空気の通常の含水量で十分である。この本発明にかかるコンパウンドの架橋は、好ましくは室温で実施する。この架橋は、所望の場合には室温より、より高いか又はより低い温度でも、例えば−５〜１５℃で又は３０〜５０℃で、かつ／又は例えば空気の通常の含水量を上回る水濃度を用いて実施することもできる。
【００７７】
有利に、この架橋は１００〜１１００ｈＰａの圧力、殊に周囲大気の圧力、つまり約９００〜１１００ｈＰａで実施される。
【００７８】
本発明の更なる対象は、本発明にかかるコンパウンドの架橋により製造された成形体である。
【００７９】
本発明にかかるコンパウンドは、水の排除下で貯蔵安定性の、水の侵入の際に室温でエラストマーへと加硫されるコンパウンドが使用されてよい全ての使用目的のために使用されてよい。
【００８０】
従って本発明にかかるコンパウンドは、例えば、垂直方向に走る継ぎ目及び、例えば、建築物、陸上用車両、船舶及び航空機の１０〜４０ｍｍの内のり幅の同様の空隙を含む継ぎ目のためのシーラント材として、又は接着剤又はパテ材として、例えば窓構造物において又は棚の製造の際の接着剤又はパテ材として、並びに、例えば、保護被覆物（淡水又は海水の恒常的な作用に曝された表面のための保護被覆物を含む）又は滑りを防止するコーティング又はゴム弾性成形体の製造に、並びに、電気又は電子機器の絶縁化のために極めて好適である。
【００８１】
本発明にかかるコンパウンドは容易に製造することができ、かつ長い時間にわたって殺生物作用を示すという利点を有する。
【００８２】
更に、本発明にかかるコンパウンドは、殺生物剤を備えることにより、未だ硬化されていないコンパウンドの変色傾向も硬化されたコンパウンドの変色傾向も極めて減少するという利点を有する。
【００８３】
本発明にかかる架橋可能なコンパウンドは、極めて高度な貯蔵安定性及び大きい架橋速度が傑出するという利点を有する。
【００８４】
以下の実施例においては、特に記載がない限り、全ての粘度の表示は、２５℃の温度に対するものである。特に記載がない限り、以下の実施例は、周囲大気での圧力で、すなわち約１０００ｈＰａで、かつ室温で、即ち約２３℃で、若しくはこの反応物を室温で付加的な加熱又は冷却を行わずに合する場合に生ずる温度で、並びに約５０％の相対空気湿分で実施する。更に、部および％の全ての記載は、別記しない限り、質量に関連するものである。
【００８５】
実施例
実施例１
殺カビ剤ペーストを、３−ベンゾ［ｂ］チエン−２−イル−５，６−ジヒドロ−１，４，２−オキサチアジン−４−オキシド３０部を、１０００ｍＰａ・ｓの粘度を有するトリメチルシリル末端ブロックされたポリジメチルシロキサン７０部中に分散させることにより製造した。
【００８６】
８００００ｍＰａ・ｓの粘度を有するポリジメチルシロキサン混合物（このシロキサンは、ジメトキシメチルシリル基及び／又はジメトキシビニルシリル基で末端化されており、かつこのジメトキシメチルシリル末端基とジメトキシビニルシリル末端基との比は、約１：１である）３３０ｇ、１０００ｍＰａ・ｓの粘度を有するトリメチルシリル末端ブロックされたポリジメチルシロキサン２６５ｇ、メチルトリメトキシシラン１４ｇ、定着剤（アミノプロピルトリエトキシシラン１部と、エトキシ含有率３７％を有するメチルトリエトキシシラン−加水分解物１部との反応により製造された）１２．５ｇ、及びアミノプロピルトリメトキシシラン４．５ｇを遊星ミキサ中で互いに混合し、そして１５分間にわたって撹拌した。次いで、このバッチを、１５０ｍ2／ｇの比表面積を有するヒュームドシリカ６３ｇ、オクチルリン酸１．１ｇ、７００ｍＰａ・ｓの粘度を有するポリエチレングリコールポリプロピレングリコールコポリマー１．４ｇ、ジ−ｎ−ブチルスズジアセテートとテトラエトキシシランとの反応により製造されたスズ触媒２．５ｇ及び上述の殺カビ剤ペースト１．６４ｇを均質に混合することにより完全なものとした。最後に、約１００ｈＰａで５分間にわたって撹拌することにより、撹拌導入された空気を除去した。
【００８７】
このように得られたコンパウンドは、安定性を有し、無色であり、かつ半透明であり、かつ湿らせたＭｅｒｃｋ社の広域指示薬（測定範囲ｐＨ１〜１４）と接触させた場合、ｐＨ値１０を有していた。
【００８８】
このように得られたコンパウンドをアルミニウム管中に充填し、気密密封し、かつ７０℃で貯蔵した。７日後に、この試料を２ｍｍの厚さでＰＥシート上に塗布し、そして２３℃／５０％（相対空気湿度）で貯蔵した。この試料は、通常の硬化挙動を示し、かついかなる変色をも示さなかった。
【００８９】
この硬化したゴムは、ＩＳＯ８４６に定められた全ての菌種に対して良好な殺カビ作用を示した。
【００９０】
実施例２
ヒドロキシジメチルシリル末端基を有し、かつ８００００ｍＰａ・ｓの粘度を有するポリジメチルシロキサン３００ｇ、１０００ｍＰａ・ｓの粘度を有するトリメチルシリル末端ブロックされたポリジメチルシロキサン２００ｇ、メチルトリス（メチルエチルケトキシモ）シラン３８．５ｇ及びビニルトリス（メチルエチルケトキシモ）シラン７．０ｇを遊星ミキサ中で互いに混合し、そして１０分にわたって撹拌し、次いでアミノプロピルトリエトキシシラン７．０ｇを添加し、そして３分にわたって更に撹拌した。次いで、このバッチを、１５０ｍ2／ｇの比表面積を有するヒュームドシリカ４８ｇ、かつ表面被覆された、５．７μｍの平均粒径を有する粉砕炭酸カルシウム（Ｆａ．Ｏｍｙａ  ＧｍｂＨ、Ｄ−Ｋｏｅｌｎにより名称ＯＭＹＡ  ＢＬＲ３のもとで市販されている）４００ｇ、実施例１に記載した殺カビ剤ペースト２．３ｇ及びジ−ｎ−ブチルスズジアセテート０．９ｇを均質に混合することにより完全なものとした。最後に、約１００ｈＰａで５分間にわたって撹拌することにより、撹拌導入された空気を除去した。
【００９１】
このように得られたコンパウンドは、安定性を有し、かつ白色であり、かつ湿らせたＭｅｒｃｋ社の広域指示薬（測定範囲ｐＨ１〜１４）と接触させた場合、ｐＨ値１０を有していた。
【００９２】
このように得られたコンパウンドをアルミニウム管中に充填し、気密密封し、かつ７０℃で貯蔵した。７日後に、この試料を２ｍｍの厚さでＰＥシート上に塗布し、そして２３℃／５０％（相対空気湿度）で貯蔵した。この試料は、通常の硬化挙動を示し、かついかなる変色をも示さなかった。
【００９３】
この硬化したゴムは、ＩＳＯ８４６に定められた全ての菌種に対して良好な殺カビ作用を示した。
【国際調査報告】
2008533220.tif 000004
2008533220.tif 000005
2008533220.tif 000006
2008533220.tif 000007
2008533220.tif 000008
2008533220.tif 000009
2008533220.tif 000010
2008533220.tif 000011